(57)【要約】【課題】チェーンのべたつきを抑制することの容易なチェーン用潤滑剤組成物及びそれを適用したチェーンを提供する。【解決手段】チェーン用潤滑剤組成物は、基油及び増粘剤を含有する。チェーン用潤滑剤組成物のＪＩＳ  Ｚ０２３７に準拠して測定される剥離力は、１４ｍＮ以下である。この剥離力は、１２ｍＮ以下であることが好ましい。基油は、ＩＳＯ  ＶＧ２２０以下の基油を含むことが好ましい。チェーン用潤滑剤組成物は、油性剤を含有することが好ましい。油性剤は、脂肪酸エステル及びラノリン脂肪酸アルコールエステルから選ばれる少なくとも一種を含むことが好ましい。【選択図】図１
2015013965.tif 000002
【特許請求の範囲】
【請求項１】
基油及び増粘剤を含有するチェーン用潤滑剤組成物であって、
前記組成物のＪＩＳ  Ｚ０２３７に準拠して測定される剥離力が１４ｍＮ以下であることを特徴とするチェーン用潤滑剤組成物。
【請求項２】
前記剥離力は、１２ｍＮ以下である請求項１に記載のチェーン用潤滑剤組成物。
【請求項３】
前記基油は、ＩＳＯ  ＶＧ２２０以下の基油を含む請求項１又は請求項２に記載のチェーン用潤滑剤組成物。
【請求項４】
さらに、油性剤を含有する請求項１から請求項３のいずれか一項に記載のチェーン用潤滑剤組成物。
【請求項５】
前記油性剤は、脂肪酸エステル及びラノリン脂肪酸アルコールエステルから選ばれる少なくとも一種を含む請求項４に記載のチェーン用潤滑剤組成物。
【請求項６】
請求項１から請求項５のいずれか一項に記載のチェーン用潤滑剤組成物を適用したことを特徴とするチェーン。
【発明の詳細な説明】
【技術分野】
【０００１】
本発明は、チェーン用潤滑剤組成物及びそれを適用したチェーンに関する。
【背景技術】
【０００２】
従来、チェーンの潤滑に用いられるチェーン用潤滑剤組成物としては、基油と増粘剤とを含有する構成が知られている。例えば、特許文献１には、増粘剤の一種であるワックスを含有し、ちょう度が６０以上４７５以下であり、滴点が６０℃以上、１２０℃以下であるチェーン用潤滑剤組成物が開示されている。
【先行技術文献】
【特許文献】
【０００３】
【特許文献１】特開２００９−１４４００５号公報
【発明の概要】
【発明が解決しようとする課題】
【０００４】
例えば、チェーンの使用時において、チェーンには塵埃が付着することがある。チェーンに付着した塵埃の大部分は、例えば定期的な給油等のメンテナンスの際に取り除かれる。このとき、塵埃がチェーンに付着し易いほど、塵埃を取り除く作業は困難となる。このようにチェーンを取り扱う際の作業性については未だ改善の余地がある。なお、こうした作業性の改善について、上記特許文献１は何ら教示していない。
【０００５】
本発明は、こうした実情に鑑みてなされたものであり、その目的は、チェーンを取り扱う際の作業性を向上させることの容易なチェーン用潤滑剤組成物及びそれを適用したチェーンを提供することにある。
【課題を解決するための手段】
【０００６】
上記課題を解決するチェーン用潤滑剤組成物は、基油及び増粘剤を含有するチェーン用潤滑剤組成物であって、前記組成物のＪＩＳ  Ｚ０２３７に準拠して測定される剥離力が１４ｍＮ以下である。
【０００７】
この構成によれば、チェーン用潤滑剤組成物が上記剥離力を有するため、チェーンのべたつきが抑制される。
上記チェーン用潤滑剤組成物について、前記剥離力は、１２ｍＮ以下であることが好ましい。
【０００８】
上記チェーン用潤滑剤組成物について、前記基油は、ＩＳＯ  ＶＧ２２０以下の基油を含むことが好ましい。
上記チェーン用潤滑剤組成物は、さらに、油性剤を含有することが好ましい。
【０００９】
上記チェーン用潤滑剤組成物について、前記油性剤は、脂肪酸エステル及びラノリン脂肪酸アルコールエステルから選ばれる少なくとも一種を含むことが好ましい。
上記課題を解決するチェーンは、前記チェーン用潤滑剤組成物を適用したチェーンである。
【発明の効果】
【００１０】
本発明によれば、チェーンを取り扱う際の作業性を向上させることが容易となる。
【図面の簡単な説明】
【００１１】
【図１】実施形態のチェーンの一部を概略的に示す分解斜視図。
【図２】チェーンを概略的に示す部分断面図。
【発明を実施するための形態】
【００１２】
以下、チェーン用潤滑剤組成物及びチェーンの実施形態について説明する。
チェーン用潤滑剤組成物は、基油及び増粘剤を含有する。チェーン用潤滑剤組成物の剥離力は、１４ｍＮ以下である。
【００１３】
＜基油＞
基油としては、鉱油及び合成油から選ばれる少なくとも一種が好適に用いられる。鉱油としては、プロセス油として市販されるものを用いることができる。鉱油の成分としては、流動パラフィン等のパラフィン系炭化水素が挙げられる。パラフィン系炭化水素は、ｎ−ｄ−Ｍ法の環分析において、パラフィン炭素数（％ＣＰ）が５０以上のものを示す。
【００１４】
合成油としては、例えば、合成炭化水素（ポリ−α−オレフィン：ＰＡＯ、エチレンとα−オレフィンとのコオリゴマー、ポリブテン等）、エステル、ポリフェニルエーテル、ポリアルキレングリコール、シリコーン、及びフルオロカーボンが挙げられる。エステルとしては、例えば、ヒンダードエステル（二塩基酸エステル、ポリオールエステル等）、ジエステル、リン酸エステル、及びケイ酸エステルが挙げられる。合成油としては、合成炭化水素及びエステルから選ばれる少なくとも一種が好ましい。なお、基油として、動植物油を用いてもよい。基油は、一種又は二種以上を用いることができる。
【００１５】
基油は、常温（２５℃）において液体である。基油の動粘度は、ＩＳＯ３４４８（ＪＩＳ  Ｋ２００１：１９９３）に規定される粘度グレードで表される。この粘度グレードを表す記号は、“ＩＳＯ  ＶＧ（Ｖｉｓｃｏｓｉｔｙ  Ｇｒａｄｅ）”である。
【００１６】
チェーン用潤滑剤組成物に含有される基油は、ＩＳＯ  ＶＧ２２０以下の基油を含むことが好ましい。チェーン用潤滑剤組成物に含有される基油は、ＩＳＯ  ＶＧ２２以上の基油を含むことが好ましい。チェーン用潤滑剤組成物に含有される基油は、ＩＳＯ  ＶＧ６８以上、ＩＳＯ  ＶＧ１００以下の範囲の基油を含むことがより好ましい。
【００１７】
チェーン用潤滑剤組成物中における基油の含有量は、好ましくは７０質量％以上である。チェーン用潤滑剤組成物は、ＩＳＯ  ＶＧ２２０以下の基油を７０質量％以上含有することがより好ましい。
【００１８】
＜増粘剤＞
増粘剤は、常温（２５℃）で固体状であり、基油に分散又は溶解することで基油を増粘する働きを有するワックスが挙げられる。
【００１９】
ワックスとしては、例えば、石油ワックス、合成ワックス、及び天然ワックスが挙げられる。石油ワックスとしては、パラフィンワックス、マイクロクリスタリンワックス、及びペトロラタムが挙げられる。合成ワックスとしては、例えば、ポリエチレンワックス、酸化ポリエチレンワックス、及びフィッシャー・トロプシュワックスが挙げられる。天然ワックスとしては、例えば、動物系ワックス、植物系ワックス、及び鉱物系ワックスが挙げられる。動物系ワックスとしては、例えば、蜜ロウ、及びラノリンが挙げられる。植物系ワックスとしては、例えば、カルナウバワックス、及びライスワックスが挙げられる。鉱物系ワックスとしては、例えば、モンタンワックス、及びオゾケライトが挙げられる。
【００２０】
チェーン用潤滑剤組成物に含有される増粘剤は、平均分子量（Ｍｖ）が１０００以上、８０００以下の増粘剤を含むことが好ましく、平均分子量（Ｍｖ）が３０００以上、４０００以下の増粘剤を含むことがより好ましい。なお、平均分子量（Ｍｖ）は、粘度平均分子量を表す。
【００２１】
チェーン用潤滑剤組成物中における増粘剤の含有量は、好ましくは１質量％以上である。チェーン用潤滑剤組成物中の増粘剤の含有量は、好ましくは２５質量％以下である。チェーン用潤滑剤組成物は、平均分子量（Ｍｖ）が３０００以上、４０００以下の増粘剤を１０質量％以上、１５質量％以下の範囲で含有することがより好ましい。
【００２２】
＜その他の成分＞
チェーン用潤滑剤組成物には、必要に応じて、例えば、油性剤、防錆剤、酸化防止剤、極圧剤、及び消泡剤を含有させることができる。
【００２３】
油性剤としては、例えば、脂肪酸エステル、ラノリン脂肪酸アルコールエステル、長鎖脂肪酸、及び長鎖脂肪酸塩が挙げられる。
脂肪酸エステルは、例えば、下記一般式（１）で表される。
【００２４】
Ｒ１ＣＯＯＲ２  ・・・（１）
一般式（１）中、Ｒ１は炭素数７〜１８の飽和又は不飽和アルキル基であり、Ｒ２は炭素数１〜４のアルキル基を示す。
【００２５】
ラノリン脂肪酸アルコールエステルとしては、例えば、ラノリン脂肪酸ラノリンアルコールエステル（商品名：Ｅｃｏｌａｎｏ  ＬＹ，ＬＣ、日本精化株式会社製）、及びラノリン脂肪酸ペンタエリスリトールエステル（商品名：ネオコートＥＰＳ−２，ＥＰＳ−２４、日本精化株式会社製）が挙げられる。なお、ラノリン脂肪酸アルコールエステルは、防錆効果も得られ易い。
【００２６】
長鎖脂肪酸としては、炭素数７〜１７の飽和又は不飽和脂肪酸が挙げられる。長鎖脂肪酸としては、例えば、ステアリン酸、及びオレイン酸が挙げられる。
油性剤は、一種又は二種以上を用いることができる。
【００２７】
チェーン用潤滑剤組成物は、油性剤を含有することが好ましく、その油性剤は脂肪酸エステル及びラノリン脂肪酸アルコールエステルから選ばれる少なくとも一種を含むことがより好ましい。
【００２８】
チェーン用潤滑剤組成物中の油性剤の含有量は、好ましくは１質量％以上、１０質量％以下の範囲である。チェーン用潤滑剤組成物は、脂肪酸エステルを１質量％以上、１０質量％以下の範囲で含有することがより好ましい。
【００２９】
防錆剤としては、例えば、ソルビタン脂肪酸エステル、カルボン酸、カルボン酸塩、スルホン酸塩、及びリン酸エステル類が挙げられる。ソルビタン脂肪酸エステルとしては、例えば、ソルビタンモノオレエート及びソルビタントリステアレートが挙げられる。
【００３０】
防錆剤は、一種又は二種以上を用いることができる。防錆剤の中でも、ソルビタン脂肪酸エステルが好ましい。
チェーン用潤滑剤組成物中の防錆剤の含有量は、好ましくは０．１質量％以上、５質量％以下の範囲である。チェーン用潤滑剤組成物は、ソルビタン脂肪酸エステルを０．１質量％以上、５質量％以下の範囲で含有することがより好ましい。
【００３１】
酸化防止剤としては、例えば、ＤＢＰＣ（２，６−ジ−ｔ−ブチルパラクレゾール）、フェニル−α−ナフチルアミン、ジアリルジチオリン酸亜鉛、及びベンゾトリアゾールが挙げられる。
【００３２】
極圧剤としては、例えば、ジアルキルポリスルフィド、アルキルリン酸エステル、及びアルキルチオリン酸亜鉛が挙げられる。
消泡剤としては、例えば、ジメチルポリシロキサンが挙げられる。
【００３３】
＜チェーン用潤滑剤組成物の剥離力＞
チェーン用潤滑剤組成物の剥離力は、ＪＩＳ  Ｚ０２３７：２００９に準拠して測定される。剥離力の測定は、チェーン用潤滑剤組成物を鋼板（縦２５ｍｍ×横５０ｍｍ×厚み３ｍｍ）に塗布量が１ｇ／ｍ２となるように塗布することで塗布層を形成する。この試験片に、前記塗布層に重ねて、シート（ＰＶＡシート、縦１０ｍｍ×横６０ｍｍ）を配置し、５０Ｎの荷重で押圧する。その後、フォースゲージを用いて前記シートを剥離したときの剥離力を測定する。
【００３４】
チェーン用潤滑剤組成物の剥離力の値は、１４ｍＮ以下であり、好ましくは１２ｍＮ以下である。また、チェーン用潤滑剤組成物の剥離力の値は、好ましくは１ｍＮ以上であり、より好ましくは４ｍＮ以上である。チェーン用潤滑剤組成物の剥離力の値は、さらに好ましくは４ｍＮ以上、１２ｍＮ以下の範囲である。
【００３５】
＜チェーン用潤滑剤組成物の調製＞
チェーン用潤滑剤組成物は、基油及び増粘剤を周知の撹拌機で撹拌することで調製される。このとき、必要に応じて油性剤、防錆剤等を含有させる。チェーン用潤滑剤組成物の調製の際には、増粘剤の溶融温度以上に加熱されることが好ましい。
【００３６】
＜チェーンの構成＞
図１に示すように、本実施形態のチェーン１１は、ローラチェーンであり、隣り合って配置される内リンク２１と外リンク３１が回動自在に連結された構成を有する。
【００３７】
内リンク２１は、対向して配置される２つの内プレート２２，２３と、内プレート２２，２３を支持する円筒状のブシュ２４，２５と、ブシュ２４，２５に回転自在に支持される円筒状のローラ２６，２７とを備えている。
【００３８】
内プレート２２，２３は、ブシュ２４，２５により連結されることで、互いに離間した状態で保持されている。
内プレート２２において、チェーン１１の連なる方向に沿って位置する一端部及び他端部は、貫通孔２２ａ，２２ｂを有している。内プレート２３においても、一端部及び他端部は、貫通孔２３ａ，２３ｂを有している。ブシュ２４の有する孔は、貫通孔２２ａ，２３ａを通じて内プレート２２，２３の対向する面とは反対側となる外面に開口している。ブシュ２５の有する孔についても、貫通孔２２ｂ，２３ｂを通じて内プレート２２，２３の対向する面とは反対側となる外面に開口している。
【００３９】
外リンク３１は、対向して配置される２つの外プレート３２，３３と、外プレート３２，３３を連結する２つの円柱状のピン３４，３５を有している。外プレート３２，３３は、ピン３４，３５により連結されることで、互いに離間した状態で保持されている。
【００４０】
ピン３４，３５は、内リンク２１の有するブシュ２５と、その内リンク２１に隣り合って配置される内リンク２１の有するブシュ２４とにそれぞれ挿入されている。これにより、隣り合う内リンク２１，２１は、外リンク３１を介して連結される。
【００４１】
図２に示すように、ピン３４，３５の外周面とブシュ２４，２５の内周面との間には隙間が形成されている。チェーン１１は、例えば、鋼材から形成することができる。
＜チェーン用潤滑剤組成物の使用方法及び作用＞
チェーン用潤滑剤組成物のチェーン１１への適用は、例えば、チェーン用潤滑剤組成物にチェーン１１を浸漬することで、ピン３４，３５の外周面とブシュ２４，２５の内周面との間にチェーン用潤滑剤組成物を供給する。この浸漬において、チェーン用潤滑剤組成物は、増粘剤の融点以上の温度で維持されることが好ましい。
【００４２】
このようにチェーン１１に適用されるチェーン用潤滑剤組成物は、上記の剥離力を有するため、この組成物を要因としたチェーン１１のべたつきが抑制される。
チェーン１１は、例えば、物品の搬送又は動力の伝達に用いられる。チェーン１１は、例えば、複数のスプロケットに巻回されて用いられる。このとき、ピン３４，３５の外周面とブシュ２４，２５の内周面との間などがチェーン用潤滑剤組成物によって潤滑される。
【００４３】
以上詳述した本実施形態によれば、次のような効果が発揮される。
（１）基油及び増粘剤を含有するチェーン用潤滑剤組成物における剥離力は、１４ｍＮ以下であるため、この組成物が適用されたチェーン１１のべたつきが抑制される。これにより、例えば、チェーン１１に付着した塵埃を取り除く作業が容易となる。また例えば、チェーン用潤滑剤組成物がチェーン１１から周囲に飛散した場合、その周囲に付着したチェーン用潤滑剤組成物の除去が容易となる。また例えば、チェーン１１の切り継ぎの際に、その作業性を改善することができる。従って、上記の剥離力を有するチェーン用潤滑剤組成物によれば、チェーン１１を取り扱う際の作業性を向上させることが容易となる。
【００４４】
（２）チェーン用潤滑剤組成物の剥離力が１２ｍＮ以下である場合、チェーン１１のべたつきがさらに抑制される。これにより、チェーン１１を取り扱う際の作業性を向上させることがさらに容易となる。
【００４５】
（３）本発明者は、チェーン１１のべたつきは、チェーン用潤滑剤組成物に用いる基油の動粘度に依存していることを見いだした。こうした観点から、チェーン用潤滑剤組成物に含有される基油は、ＩＳＯ  ＶＧ２２０以下の基油を含むことで、上記の剥離力を有するチェーン用潤滑剤組成物が容易に得られる。
【００４６】
（４）チェーン用潤滑剤組成物は、油性剤を含有することで、チェーン摩耗寿命を改善することが容易となる。
（５）チェーン用潤滑剤組成物に含有される油性剤は、脂肪酸エステル及びラノリン脂肪酸アルコールエステルから選ばれる少なくとも一種を含むことが好ましい。こうした油性剤は、低粘度の基油を用いてチェーン用潤滑剤組成物の剥離力を低下させる際に、その低下を阻害し難い化合物である。このため、チェーン１１のべたつきの抑制と、チェーン摩耗寿命の改善とを両立することが容易となる。
【００４７】
また、脂肪酸エステルは、チェーン用潤滑剤組成物が加熱された際の黒色化の要因となり難いため、チェーン１１の外観が良好となる。
（６）チェーン用潤滑剤組成物に防錆剤を含有させる場合、その防錆剤は、ソルビタン脂肪酸エステルを含むことが好ましい。ソルビタン脂肪酸エステルは、低粘度の基油を用いてチェーン用潤滑剤組成物の剥離力を低下させる際に、その低下を阻害し難い化合物である。このため、チェーン１１のべたつきの抑制と、チェーン摩耗寿命の改善とを両立することが容易となる。
【００４８】
（７）ソルビタン脂肪酸エステル又はラノリン脂肪酸アルコールエステルは、チェーン用潤滑剤組成物中に含まれる増粘剤の結晶化を妨げる働きを有する。このため、チェーン用潤滑剤組成物中で増粘剤の一部が固化したとしても、その状態が視認され難くなることで、チェーン１１の外観が改善される。
【００４９】
（８）本実施形態のチェーン１１、すなわちローラチェーンでは、ブシュ２４，２５とローラ２６，２７との間に塵埃が付着すると、ローラ２６，２７の回転が妨げられるおそれがある。この点、チェーン用潤滑剤組成物は、チェーン１１への塵埃の付着を抑制することが容易となるため、ブシュ２４，２５の外周面やローラ２６，２７の内周面においても塵埃の付着を抑制することが容易となる。従って、チェーン用潤滑剤組成物は、ローラ２６，２７の好適な回転を維持するという観点から、チェーン１１、すなわちローラチェーンに適用されることが好ましい。
【００５０】
（９）チェーン用潤滑剤組成物に含有される基油は、ＩＳＯ  ＶＧ６８以上、１００以下の基油を含み、かつ、チェーン用潤滑剤組成物に含有される増粘剤は、平均分子量３０００以上、４０００以下の増粘剤を含むことが好ましい。この場合、チェーンのべたつきを抑制し、かつ、チェーン摩耗寿命を延ばすことがさらに容易となる。
【００５１】
（変更例）
なお、前記実施形態を次のように変更して構成することもできる。
・前記チェーン用潤滑剤組成物を適用するチェーンは、特に限定されず、前記チェーン用潤滑剤組成物は、例えば、ローラ２６，２７を省略したブシュチェーンに適用されてもよい。
【００５２】
・前記チェーン用潤滑剤組成物は、いわゆるプレ給油用としてチェーン１１に適用しているが、チェーン１１の使用途中に給油するメンテナンス用としてチェーン１１に適用することもできる。
【実施例】
【００５３】
次に、実施例及び比較例を説明する。
（実施例Ａ１〜Ａ３６）
表１に示すように、ＩＳＯ  ＶＧ６８の基油（鉱油、商品名：シェルビトリヤオイル６８、昭和シェル石油株式会社製）と増粘剤（ワックス）とを混合することで、チェーン用潤滑剤組成物を調製した。
【００５４】
表１中の増粘剤（ワックス）の詳細は、以下のとおりである。
分子量（Ｍｖ）が１０００のワックスとしては、三井化学株式会社製のハイワックス１００Ｐ（商品名）を用いた。なお、同ワックスとしては、三井化学株式会社製のハイワックス１１０Ｐ（商品名）を用いることもできる。
【００５５】
分子量（Ｍｖ）が２０００のワックスとしては、三井化学株式会社製のハイワックス２００Ｐ（商品名）を用いた。なお、同ワックスとしては、三井化学株式会社製のハイワックス２１０Ｐ（商品名）及びハイワックス２２０Ｐ（商品名）を用いることもできる。
【００５６】
分子量（Ｍｖ）が３０００のワックスとしては、三井化学株式会社製のハイワックス３００Ｐ（商品名）を用いた。なお、同ワックスとしては、三井化学株式会社製のハイワックス３２０Ｐ（商品名）を用いることもできる。
【００５７】
分子量（Ｍｖ）が４０００のワックスとしては、三井化学株式会社製のハイワックス４００Ｐ（商品名）を用いた。なお、同ワックスとしては、三井化学株式会社製のハイワックス４１０Ｐ（商品名）及びハイワックス４１０Ｐ（商品名）を用いることもできる。
【００５８】
分子量（Ｍｖ）が７２００のワックスとしては、三井化学株式会社製のハイワックス７２０Ｐ（商品名）を用いた。
分子量（Ｍｖ）が８０００のワックスとしては、三井化学株式会社製のハイワックス８００Ｐ（商品名）を用いた。
【００５９】
各例のチェーン用潤滑剤組成物には、油性剤として脂肪酸エステルであるパルミチン酸イソプロピルが１０質量％、防錆剤としてソルビタンモノオレエートが５質量％の含有量となるように配合した。以下で説明する各例においても同様に油性剤及び防錆剤を配合している。
【００６０】
【表１】
2015013965.tif 000003
（実施例Ｂ１〜Ｂ３６）
表２に示すように、ＩＳＯ  ＶＧ１００の基油（鉱油、商品名：シェルビトリヤオイル１００、昭和シェル石油株式会社製）に変更した以外は、実施例Ａ１〜Ａ３６と同様にチェーン用潤滑剤組成物を調製した。
【００６１】
【表２】
2015013965.tif 000004
（実施例Ｃ１〜Ｃ３６）
表３に示すように、ＩＳＯ  ＶＧ２２０の基油（鉱油、商品名：シェルビトリヤオイル２２０、昭和シェル石油株式会社製）に変更した以外は、実施例Ａ１〜Ａ３６と同様にチェーン用潤滑剤組成物を調製した。
【００６２】
【表３】
2015013965.tif 000005
（比較例Ａ１〜Ａ３６）
表４に示すように、ＩＳＯ  ＶＧ３２０の基油（鉱油、商品名：シェルビトリヤオイル３２０、昭和シェル石油株式会社製）に変更した以外は、実施例Ａ１〜Ａ３６と同様にチェーン用潤滑剤組成物を調製した。
【００６３】
【表４】
2015013965.tif 000006
＜べたつき＞
各例のチェーン用潤滑剤組成物における剥離力をＪＩＳ  Ｚ０２３７：２００９に準拠して測定した。その測定結果を各表の“剥離力”欄に示す。
【００６４】
さらに、各例のチェーン用潤滑剤組成物について以下の基準で評価した。
基準組成物の剥離力に対して、剥離力が５０％未満：優れる（◎）
基準組成物の剥離力に対して、剥離力が５０％以上７０％未満：良好（○）
基準組成物の剥離力に対して、剥離力が７０％以上１００％未満：やや不良（△）
基準組成物の剥離力に対して、剥離力１００％以上：不良（×）
基準組成物は、ＩＳＯ  ＶＧ４６０の基油（鉱油、商品名：シェルビトリヤオイル４６０、昭和シェル石油株式会社製）と平均分子量（Ｍｖ）が２０００のワックスとを組成物中のワックスの含有量が１０質量％となるように混合したものである。この基準組成物の剥離力は、２１ｍＮであった。
【００６５】
以上の評価結果を各表の“評価”欄に示す。
＜チェーン摩耗寿命＞
図１及び図２に示されるチェーン１１に実施例１のチェーン用潤滑剤組成物を給油した。この給油は、１２０℃に加温したチェーン用潤滑剤組成物にチェーン１１を５〜１０分間浸漬することで行われる。実施例１以外の各例のチェーン用潤滑剤組成物についても、同様にしてチェーンに給油した。
【００６６】
各チェーン１１を２つのスプロケット（歯数：１７Ｔ）に無端状に巻回した。雰囲気温度を室温とし、一方のスプロケットの中心から、他方のスプロケットに向かう方向と反対の方向に負荷荷重（面圧１．２７ｋＮ／ｃｍ２、すべり速度１６．２ｍ／ｍｉｎ）をかけた状態で、各チェーン１１を毎分６５０回転で回転させた。各チェーンの摩耗伸び量が１．０％になるまでの運転時間を測定した。
【００６７】
その測定結果を以下の基準で評価した。
基準組成物の運転時間に対して、運転時間が１１０％以上：優れる（◎）
基準組成物の運転時間に対して、運転時間が９０％以上１１０％未満：良好（○）
基準組成物の運転時間に対して、運転時間が５０％以上９０％未満：やや不良（△）
基準組成物の運転時間に対して、運転時間５０％未満：不良（×）
基準組成物は、べたつきの評価で用いた基準組成物と同じものである。
【００６８】
以上の評価結果を各表の“チェーン摩耗寿命”欄に示す。
＜流動性＞
各例のチェーン用潤滑剤組成物の室温における流動性について目視で確認し、以下の評価基準で評価した。
【００６９】
流動性が良い（◎）
流動性がある（○）
流動性が僅かにある（△）
流動性がない（×）
以上の評価結果を各表の“流動性”欄に示す。
【００７０】
（実施例Ａ３７）
実施例Ａ３７では、油性剤としての脂肪酸エステル及び防錆剤としてのソルビタンモノオレエートを含有させずに、実施例Ａ１５と同様にしてチェーン用潤滑剤組成物を調製した。このチェーン用潤滑剤組成物では、“べたつき”の評価及び“チェーン摩耗寿命”の評価を行った結果、“べたつき”については実施例Ａ１５と同様に“優れる（◎）”の評価結果が得られたものの、“チェーン摩耗寿命”については“不良（×）”の評価結果となった。
【００７１】
（実施例Ａ３８）
実施例Ａ３８では、防錆剤としてのソルビタンモノオレエートを含有させずに、油性剤としての脂肪酸エステルをラノリン脂肪酸アルコールエステルに変更し、実施例Ａ１５と同様にしてチェーン用潤滑剤組成物を調製した。このチェーン用潤滑剤組成物では、“べたつき”の評価及び“チェーン摩耗寿命”の評価を行った結果、“べたつき”については実施例Ａ１５と同様に“優れる（◎）”の評価結果が得られたものの、“チェーン摩耗寿命”については“良好（○）”の評価結果となった。
【００７２】
（実施例Ａ３９）
実施例Ａ３９では、油性剤としての脂肪酸エステルを含有させずに、実施例Ａ１５と同様にしてチェーン用潤滑剤組成物を調製した。このチェーン用潤滑剤組成物では、“べたつき”の評価及び“チェーン摩耗寿命”の評価を行った結果、“べたつき”については実施例Ａ１５と同様に“優れる（◎）”の評価結果が得られたものの、“チェーン摩耗寿命”については“不良（×）”の評価結果となった。
【００７３】
（実施例Ｄ１〜Ｄ３６）
表５に示すように、ＩＳＯ  ＶＧ６８の基油（合成油、商品名：Ｄｕｒａｓｙｎ１７０、イネオス（ＩＮＥＯＳ）社製）に変更した以外は、実施例Ａ１〜Ａ３６と同様にチェーン用潤滑剤組成物を調製した。調製した各チェーン用潤滑剤組成物について、上記のべたつき、チェーン摩耗寿命及び流動性の評価を行った。その結果を表５に示す。
【００７４】
【表５】
2015013965.tif 000007
（比較例Ｂ１〜Ｂ３６）
表６に示すように、ＩＳＯ  ＶＧ４００の基油（合成油、商品名：ルーカント４０、三井化学株式会社製）に変更した以外は、実施例Ａ１〜Ａ３６と同様にチェーン用潤滑剤組成物を調製した。調製した各チェーン用潤滑剤組成物について、上記のべたつき、チェーン摩耗寿命及び流動性の評価を行った。その結果を表６に示す。
【００７５】
【表６】
2015013965.tif 000008
【符号の説明】
【００７６】
１１…チェーン、２１…内リンク、２２，２３…内プレート、２２ａ，２２ｂ，２３ａ，２３ｂ…貫通孔、２４，２５…ブシュ、２６，２７…ローラ、３１…外リンク、３２，３３…外プレート、３４，３５…ピン。
【図１】
2015013965.tif 000009
【図２】
2015013965.tif 000010